(57)【要約】【課題】  本発明は、多官能アクリレート系化合物、ジアリルフタレート樹脂を含有する光硬化可能な樹脂組成物、及びそれを含んでなるインキ、塗料に関する。さらに詳しくは、ポリプロピレン（ＰＰ）あるいはポリエチレンテレフタレート（ＰＥＴ）等のプラスチック基材との密着性に優れ、速乾性に優れたインクジェット印刷用、またはフレキソ印刷用光硬化性樹脂組成物を提供することにある。【解決手段】（ａ）多官能アクリレート系化合物と、（ｂ）ジアリルフタレート樹脂とを含む光硬化性樹脂組成物であり、（ｂ）ジアリルフタレート樹脂の含有量が、（a）多官能アクリレート系化合物１００重量部に対して、１〜１００重量部であって、（ａ）多官能アクリレート系化合物がアルキレンオキサイドで変性されていないものであることを特徴とする光硬化性樹脂組成物、並びにその樹脂組成物を含有するインキ、塗料を提供する。【選択図】なし【特許請求の範囲】
【請求項１】
（ａ）多官能アクリレート系化合物と、（ｂ）ジアリルフタレート樹脂とを含む光硬化性樹脂組成物であり、
（ｂ）ジアリルフタレート樹脂の含有量が、（a）多官能アクリレート系化合物１００重量部に対して、１〜１００重量部であって、
（ａ）多官能アクリレート系化合物がアルキレンオキサイドで変性されていないものであることを特徴とする光硬化性樹脂組成物。
【請求項２】
前記光硬化性樹脂組成物の粘度が、１〜３０００ｍＰａ・ｓの範囲である請求項１に記載の光硬化性樹脂組成物。
【請求項３】
前記（ａ）多官能アクリレート系化合物が、アルコール類の（メタ）アクリル酸エステル化合物である請求項１または２に記載の光硬化性樹脂組成物。
【請求項４】
更に、光重合開始剤を含有する請求項１〜３のいずれかに記載の光硬化性樹脂組成物。
【請求項５】
請求項１〜４のいずれかに記載の光硬化性樹脂組成物を含有するインキ。
【請求項６】
請求項１〜４のいずれかに記載の光硬化性樹脂組成物を含有する塗料。
【請求項７】
オーバープリントワニスである請求項６に記載の塗料。
【発明の詳細な説明】
【技術分野】
【０００１】
本発明は、多官能アクリレート系化合物と、ジアリルフタレート樹脂を含有する光硬化可能な樹脂組成物、及びそれを含んでなるインキ、塗料に関する。さらに詳しくは、ポリプロピレン（ＰＰ）あるいはポリエチレンテレフタレート（ＰＥＴ）等のプラスチック基材との密着性に優れ、速乾性に優れたインクジェット印刷用、またはフレキソ印刷用光硬化性樹脂組成物に関する。
【背景技術】
【０００２】
従来、光（例えば、紫外線）により硬化させる種々の樹脂組成物は、インキ、塗料、接着剤、フォトレジスト等に使用されている。例えば、紫外線硬化タイプの印刷インキは、硬化速度が速く短時間で硬化できること、溶剤を使わないので環境に適合していること、省資源・省エネルギーであること等の点が高く評価され実用化が広がっている。
【０００３】
そのような樹脂組成物の中で、ジアリルフタレート（ジアリルオルソフタレート、ジアリルイソフタレート、ジアリルテレフタレート等）から誘導されたジアリルフタレート樹脂を含有する樹脂組成物は、紙用のＵＶオフセットインキとして採用されている。
【０００４】
一方、光硬化性樹脂組成物は速乾性に優れるため、インクジェット印刷用インクや、フレキソ印刷用インクに広く用いられている。
【０００５】
特許文献１には、多官能アクリル酸エステルと、単官能アクリレート、及び重合開始剤を含有する光硬化性インクジェット用インクが記載されている。さらに詳しくは、多官能アクリル酸エステルとして、エチレンオキサイド変性（ＥＯ変性）やプロピレンオキサイド変性（ＰＯ変性）した多官能アクリル酸エステルを用いることで、硬化性に優れ、基材との密着性に優れることを記載しているが、ＥＯ変性・ＰＯ変性した多官能アクリル酸エステルはインキ中に添加した場合、インクの粘度が上昇するため、印刷する際のインクのジェッティングの点で目詰まりを起こす等の懸念があった。また、速乾性の点でさらなる向上が求められている。
【０００６】
特許文献２には、多官能アクリレートを用いたフレキソ印刷用インキが記載されている。しかしながら、速乾性の点やＰＰ等のプラスチット基材との密着性の点でさらなる向上が求められている。
【先行技術文献】
【特許文献】
【０００７】
【特許文献１】特開２０１１−１３２３４９公報
【特許文献２】特開２０００−２６５１０２公報
【発明の開示】
【発明が解決しようとする課題】
【０００８】
本発明の目的は、ポリプロピレン（ＰＰ）又はポリエチレンテレフタレート（ＰＥＴ）等のプラスチック基材との密着性に優れ、速乾性にも優れた多官能アクリレート系化合物とジアリルフタレート樹脂を含有する光硬化性樹脂組成物、及びそれを含んでなるインキ、塗料を提供することを課題とする。
【課題を解決するための手段】
【０００９】
本発明者は、上記課題を解決するために鋭意研究した結果、（ａ）多官能アクリレート系化合物と、（ｂ）ジアリルフタレート樹脂とを含む光硬化性樹脂組成物であり、
（ｂ）ジアリルフタレート樹脂の含有量が、（a）多官能アクリレート系化合物１００重量部に対して、１〜１００重量部であって、
（ａ）多官能アクリレート系化合物がアルキレンオキサイドで変性されていないものであることを特徴とする光硬化性樹脂組成物が、ポリプロピレン（ＰＰ）あるいはポリエチレンテレフタレート（ＰＥＴ）等のプラスチック基材に対する密着性に優れ、速乾性に優れることを見出し、本発明を完成するに至った。
【００１０】
本発明は、上記知見に基づき完成されたものであり、以下に光硬化性樹脂組成物を提供する、
【００１１】
項１．（ａ）多官能アクリレート系化合物と、（ｂ）ジアリルフタレート樹脂とを含む光硬化性樹脂組成物であり、
（ｂ）ジアリルフタレート樹脂の含有量が、（a）多官能アクリレート系化合物１００重量部に対して、１〜１００重量部であって、
（ａ）多官能アクリレート系化合物がアルキレンオキサイドで変性されていないものであることを特徴とする光硬化性樹脂組成物。
項２．前記光硬化性樹脂組成物の粘度が、１〜３０００ｍＰａ・ｓの範囲である項１に記載の光硬化性樹脂組成物。
項３．前記（ａ）多官能アクリレート系化合物が、アルコール類の（メタ）アクリル酸エステル化合物である項１または２に記載の光硬化性樹脂組成物。
項４．  更に、光重合開始剤を含有する項１〜３のいずれかに記載の光硬化性樹脂組成物。
項５．  項１〜４のいずれかに記載の光硬化性樹脂組成物を含有するインキ。
項６．  項１〜４のいずれかに記載の光硬化性樹脂組成物を含有する塗料。
項７．  オーバープリントワニスである項６に記載の塗料。
【発明の効果】
【００１２】
本発明によれば、インキ、塗料、接着剤およびフォトレジストが、合成高分子の基材、特にプラスチック基材に対して密着性に優れ、速乾性にも優れる光硬化性樹脂組成物が得られる。本発明の組成物は、インクジェット印刷用、またはフレキソ印刷用等の組成物として有用である。
【発明を実施するための形態】
【００１３】
光硬化性樹脂組成物
以下、本発明の光硬化性樹脂組成物について詳細に説明する。本発明の光硬化性樹脂組成物は、硬化前の樹脂組成物であり、少なくとも（ａ）多官能アクリレート系化合物と、（ｂ）ジアリルフタレート樹脂を含有することを特徴とする光硬化性樹脂組成物である。
【００１４】
本発明の光硬化性樹脂組成物中に用いられる（ａ）多官能アクリレート系化合物と（ｂ）ジアリルフタレート樹脂との配合比（（ａ）多官能アクリレート系化合物：（ｂ）ジアリルフタレート樹脂）は、９９：１〜７０：３０の範囲内で適宜選択することができ、中でも樹脂組成物の取扱い易さ、また硬化速度の点で、９５：５〜７５：２５の範囲が好ましく、９５：５〜８０：２０の範囲がより好ましい。上記範囲であれば、光硬化を行う際に十分な速乾性を得ることができる。
【００１５】
本発明の光硬化性樹脂組成物は、Ｅ型粘度計で測定した２５℃における粘度が５０００ｍＰａ・ｓ以下であればよく、粘度が１〜３０００ｍＰａ・ｓの範囲であることが好ましく、粘度が１〜１０００ｍＰａ・ｓの範囲であることがより好ましく、粘度が１〜７００ｍＰａ・ｓの範囲であることが特に好ましい。上記範囲であれば、印刷する際に、十分な印刷性が得られる。
【００１６】
（ａ）多官能アクリレート系化合物
本発明で用いる（ａ）多官能アクリレート系化合物は、多官能の（メタ）アクリレート化合物をいい、具体的には、エチレングリコール（メタ）アクリレート、ジエチレングリコールジ（メタ）アクリレート、プロピレングリコールジ（メタ）アクリレート、ジプロピレングリコールジ（メタ）アクリレート、ポリエチレングリコールジ（メタ）アクリレート、ポリプロピレングリコールジ（メタ）アクリレート、ネオペンチルグリコールジ（メタ）アクリレート、グリセリンジ（メタ）アクリレート、グリセリントリ（メタ）アクリレート、ジトリメチロールプロパンテトラアクリレート、トリメチロールプロパントリ（メタ）アクリレート、１，４−ブタンジオールジアクリレート、ペンタエリスリトール（メタ）アクリレート、ペンタエリスリトールトリ（メタ）アクリレート、ペンタエリスリトールテトラ（メタ）アクリレート、１,６-ヘキサンジオールジ（メタ）アクリレート等のアルコール類の（メタ）アクリル酸エステル化合物を例示することができ、中でも、プロピレングリコールジ（メタ）アクリレート、ジプロピレングリコールジ（メタ）アクリレート、ペンタエリスリトールトリ（メタ）アクリレート、ペンタエリスリトールテトラ（メタ）アクリレート、トリメチロールプロパントリ（メタ）アクリレート、ジトリメチロールプロパンテトラアクリレート、ネオペンチルグリコールジ（メタ）アクリレート、１,６-ヘキサンジオールジ（メタ）アクリレート、グリセリンジ（メタ）アクリレート、グリセリントリ（メタ）アクリレート、ポリエチレングリコールジ（メタ）アクリレート、ポリプロピレングリコールジ（メタ）アクリレート等のアルコール類の（メタ）アクリル酸エステル化合物が好ましく、ペンタエリスリトールトリ（メタ）アクリレート、トリメチロールプロパントリ（メタ）アクリレート、グリセリントリ（メタ）アクリレート等のアルコール類の（メタ）アクリル酸エステル化合物がより好ましい。なお、本願発明における多官能アクリレート系化合物には、エチレンオキサイドやプロピレンオキサイド等のアルキレンオキサイド変性した多官能アクリレート系化合物は含まない。本発明に用いる多官能アクリレート系化合物は、合成したものを用いてもよく、市販しているものを用いることも可能である。
【００１７】
本発明の光硬化性樹脂組成物中における（ａ）多官能アクリレート系化合物の含有量は、光硬化性樹脂組成物全量に対して、５０重量％以上であればよく、６０重量％以上であることが好ましく、６５重量％以上であることがより好ましい。（ａ）多官能アクリレート系化合物の含有量が５０重量％未満となると、光硬化性樹脂組成物の粘度が高くなりすぎてしまい、印刷上（特に、インクジェット印刷、フレキソ印刷等）での取扱いが不便となる。
また、（ａ）多官能アクリレート系化合物の含有量は、光硬化性樹脂組成物全量に対して、９５重量％以下であればよく、９３重量％以下であることが好ましく、９１重量％以下であることがより好ましい。（ａ）多官能アクリレート系化合物の含有量が、９５重量％を超えると、硬化被膜の収縮率が大きくなるため、プラスチック基材との密着性が悪くなる。
【００１８】
組成物中の（ａ）多官能アクリレート系化合物の含有量として、５０〜９５重量％、５０〜９３重量％、５０〜９１重量％、６０〜９５重量％、６０〜９３重量％、６０〜９１重量％、６５〜９５重量％、６５〜９３重量％、６５〜９１重量％等の範囲が挙げられる。
【００１９】
（ｂ）ジアリルフタレート樹脂
本発明で用いられる（ｂ）ジアリルフタレート樹脂とは、ジアリルオルソフタレートプレポリマー、ジアリルイソフタレートプレポリマー、ジアリルテレフタレートプレポリマー等のジアリルフタレートに代表され、これらの単独、あるいは二種以上の混合物であってよい。また、（ｂ）ジアリルフタレート樹脂は、ジアリルオルソフタレートモノマー、ジアリルイソフタレートモノマー、ジアリルテレフタレートモノマー等の２種以上のいわゆるジアリルモノマーの共重合体からなるプレポリマーであってもよい。この場合、ベンゼン環上の水素原子が塩素、臭素等のハロゲン原子で置換されていてもよく、また分子内に存在する不飽和結合が全部または一部において水添されたプレポリマーもここに含まれるものとする。
【００２０】
本発明の（ｂ）ジアリルフタレート樹脂の分子量は特に限定されないが、溶媒への溶解性、硬化性が向上する点で、重量平均分子量が５，０００〜２００，０００であることが好ましく、重量平均分子量が１０，０００〜１００，０００であることのより好ましく、重量平均分子量が２０，０００〜６０，０００であることがさらに好ましい。尚、重量平均分子量はＧＰＣにより測定され、標準ポリスチレン換算で表されるものである。
【００２１】
光硬化性樹脂組成物中に含有される（ｂ）ジアリルフタレート樹脂の含有量は、光硬化性樹脂組成物中の（ａ）多官能アクリレート系化合物１００重量部に対して、１重量部以上であればよく、５重量部以上であることが好ましい。（ｂ）ジアリルフタレート樹脂の含有量が１重量部未満となると、硬化被膜の収縮率が大きくなるため、プラスチック基材との密着性が悪くなる。
また、光硬化性樹脂組成物中に含有される（ｂ）ジアリルフタレート樹脂の含有量は、光硬化性樹脂組成物中の（ａ）多官能アクリレート系化合物１００重量部に対して、１００重量部以下であればよく、６０重量部以下であることが好ましく、４５重量部以下であることがより好ましい。（ｂ）ジアリルフタレート樹脂の含有量が１００重量部を超えると、光硬化性樹脂組成物の粘度が高くなりすぎてしまい、印刷上（特に、インクジェット印刷、フレキソ印刷等）での取扱いが不便となる。
【００２２】
組成物中の（ｂ）ジアリルフタレート樹脂の含有量として、光硬化性樹脂組成物中の（ａ）多官能アクリレート系化合物１００重量部に対して、例えば、１〜１００重量部、１〜６０重量部、１〜４５重量部、５〜１００重量部、５〜６０重量部、５〜４５重量部等の範囲が挙げられる。上記範囲内であれば、プラスチック基材との十分な密着性が得られ、且つ印刷の際に、優れた速乾性が得られる。
【００２３】
その他添加剤
本発明の光硬化性樹脂組成物には、（ａ）多官能アクリレート系化合物以外の光照射により硬化可能であるエチレン性不飽和化合物をさらに含有させてもよい。エチレン性不飽和化合物は、１〜２０、例えば１〜１０、特に２〜６の炭素-炭素二重結合を有する化合物を例示することができる。具体的なエチレン性不飽和化合物としては、（メタ）アリル化合物およびビニル化合物が挙げられる。また、上記エチレン性不飽和化合物を２種以上組合せて混合物として用いてもよい。
【００２４】
（メタ）アリル化合物の例としては、トリメチロールプロパンジ（メタ）アリルエーテル、ペンタエリスリトールトリ（メタ）アリルエーテル、グリセリンモノ（メタ）アリルエーテル等の（メタ）アリルエーテル化合物、マレイン酸ジ（メタ）アリル、フマル酸ジ（メタ）アリル等の（メタ）アリルエステル化合物、トリアリルイソシアヌレート等を例示することができる。ビニル化合物の例としては、スチレン、またはα-メチルスチレン、α-エチルスチレン、α-クロルスチレン等のα置換スチレン、フルオロスチレン、クロロスチレン、ブロモスチレン、クロロメチルスチレン、メトキシスチレン等の核置換スチレン、ジビニルベンゼン、Ｎ-ビニルピロリドン、酢酸ビニル等を例示することができる。
【００２５】
本発明の光硬化性樹脂組成物には、重合開始剤を含んでいてもよく、特に光重合開始剤を含有することが好ましい。光硬化性樹脂組成物に含有される光重合開始剤としては、２-メチル-１-[４-(メチルチオ)フェニル]-２-モルホリノプロパン-１、１-ヒドロキシシクロヘキシルフェニルケトン等のアセトフェノン系、ベンゾイン、ベンゾインエチルエーテル等のベンゾイン系、ベンゾフェノン等のベンゾフェノン系、アシルフォスフィンオキサイド等のリン系、チオキサントン等のイオウ系、ベンジル、９,１０-フェナンスレンキノン等のジベンジル系を例示することができる。
【００２６】
光硬化性樹脂組成物に含有される光重合開始剤の量は、光硬化性樹脂組成物全体に対して、０．１〜１５重量％の範囲であることが好ましく、０．５〜１２重量％の範囲がより好ましく、１〜１０重量％の範囲がさらに好ましい。
【００２７】
光硬化性樹脂組成物には、光開始助剤(例えば、トリエタノールアミン等のアミン系光開始助剤）を併用できる。光開始助剤の量は、光硬化性樹脂組成物全体に対して、０．１〜５重量％の範囲であることが好ましく、０．５〜３重量％の範囲がより好ましい。
【００２８】
本発明の光硬化性樹脂組成物には、種々の添加剤、例示すれば、安定剤（例えば、ハイドロキノン、メトキノン等の重合禁止剤）、着色剤（例えば、シアニンブルー、ジスアゾイエロー、カーミン６Ｂ、レーキッドＣ、カーボンブラック、チタンホワイト等の顔料）、充填剤、粘度調整剤等の各種添加剤を目的に応じて含有することができる。光硬化性樹脂組成物に含有される安定剤の量は、光硬化性樹脂組成物全体に対して、０．０１〜２重量％の範囲であることが好ましく、０．１〜１重量％の範囲がより好ましい。光硬化性樹脂組成物に含有される着色剤の量は、光硬化性樹脂組成物全体に対して、１〜５０重量％の範囲であることが好ましく、１〜４５重量％の範囲がより好ましい。
【００２９】
本発明の光硬化性樹脂組成物は、（ａ）多官能アクリレート系化合物と（ｂ）ジアリルフタレート樹脂を含有し、必要に応じて、光重合開始剤、光開始助剤、添加剤（例えば、安定剤、顔料）を混合することによって製造することができる。本発明の光硬化性樹脂組成物は、光を照射することによって硬化する。光は、一般に紫外線である。
【００３０】
光硬化性樹脂組成物の硬化反応に用いる硬化装置、硬化条件は特に限定されず、通常の光硬化反応に用いられる方法であればよい。なお、硬化反応時のコンベア速度は、硬化後のコート面を指で触り、コート面に指紋が付かないコンベアスピード[「タックフリーコンベアスピード」という。（硬化性が良いほど、タックフリーコンベアスピードの値は大きくなる）]で硬化させることが好ましい。
【００３１】
本発明の光硬化性樹脂組成物の用途は特に限定されない。インキ（例えば、光硬化性平版用印刷インキ、シルクスクリーンインキ、グラビアインキ、インクジェット用インキ、フレキソ印刷用インキ等の印刷インキ、特には、インクジェット用インキ、フレキソ印刷用インキ）、塗料（例えば、紙用、プラスチック用、金属用、木工用等の塗料、例示すれば、オーバープリントワニス）、接着剤、フォトレジスト等の技術分野において使用できる。
本発明の光硬化性樹脂組成物を含むインキは本発明のインキであり、本発明の光硬化性樹脂組成物を含む塗料は本発明の塗料である。また、本発明の塗料はオーバープリントワニスであることが好ましい。
【００３２】
例えば、インキの一般的作製方法は次のとおりである。（ａ）多官能アクリレート系化合物と（ｂ）ジアリルフタレート樹脂及び安定剤等を６０℃〜１００℃の温度で攪拌しながら溶解させワニスを作製する。このワニスに、顔料、光重合開始剤、その他添加剤を混ぜることでインキが得られる。また、オーバープリントワニスの作成は、顔料を使用しない以外は、インキと同様の手順により行える。
【００３３】
実施例
以下、実施例を挙げて、本発明をより具体的に説明するが、但し、本発明はその要旨を逸脱しない限り、以下の実施例に限定されるものではない。
【００３４】
実施例１〜６、比較例１、２
下記表１に記載の各組成の光硬化性樹脂組成物を調製し、光硬化性樹脂組成物の特性を評価した。
【００３５】
2016190907.tif 000002
表１に示した成分は下記のとおりである。
また、表１に示す組成量は重量部である。
ＧＴＡ：グリセリントリアクリレート
３ＥＯ−ＴＭＰＴＡ：Ｓａｒｔｏｍｅｒ製  ３モルエチレンオキサイド変性トリメチロールプロパントリアクリレート
ＧＰＴＡ：ダイセル・サイテック製  グリセリンプロポキシトリアクリレート
ＤＡＰ  Ａ：ダイソー(株)製  ジアリルフタレート樹脂（重量平均分子量５．５万）
ＤＡＰ  Ｋ：ダイソー(株)製  ジアリルフタレート樹脂（重量平均分子量２．５万）
ＩＳＯ  ＤＡＰ：ダイソー(株)製  ジアリルフタレート樹脂（重量平均分子量５万）
Ｉｒｇａｎｏｘ１０７６：ＢＡＳＦジャパン(株)製  （オクタデシル-３-（３,５-ジ-ｔ-ブチル-４-ヒドロキシフェニル）プロピオネート)
【００３６】
粘度測定
調製した光硬化性樹脂組成物につき、ＢＲＯＯＫＦＩＥＬＤ  ＶＩＳＣＯＭＥＴＥＲ  ＤＶ−ＩＩ＋Ｐｒｏを用いて２５℃での粘度を測定した。評価結果を表２に示す。
【００３７】
乾燥性評価
上記表１に示す配合量を調製した各光硬化性樹脂組成物１００部に対して光重合開始剤としてＩｒｇａｃｕｒｅ９０７（ＢＡＳＦジャパン（株）製  ２−メチル−１−［４−（メチルチオ）フェニル］−２−モルホリノプロパン−１−オン）を５部添加し、加熱混合することで乾燥性試験に用いるサンプルを調製した。プラスチック基材（ポリプロピレン基材：出光ユニテック製  無延伸高透明ＰＰシート  品名：スーパーピュアレイ  ＳＧ−１４０ＴＣ  厚み０．３ｍｍ）に、上記サンプルをＮｏ．２バーコーターを用いてコートし、出力１２０Ｗ／ｃｍのメタルハライドランプ（ランプ距離１１ｃｍ、硬化後コート面を指で触り、コート面に指紋が付かない状態であるタックフリー状態になる最も速いコンベアスピードで各評価を実施した。）で硬化させた。なお、ＵＶ硬化装置はアイグラフィックス株式会社製コンベア型紫外線硬化装置を用いた。評価結果を表２に示す。
【００３８】
密着性試験
上記乾燥性評価試験用に硬化させた塗膜に、ニチバン製１８ｍｍ幅のセロテープ（登録商標）（品番：ＬＰ−１８、粘着力：４．０１Ｎ／１０ｍｍ）を貼り付け、親指で５回強く擦った後、セロテープ（登録商標）を引き離した。評価基準は下記の通りとした。評価結果を表２に示す。
５：急激に引き離しても剥離しないもの
４：徐々に引き離しても全く剥離しないが、急激に引き離すとわずかに剥離するもの
３：急激に引き離せば剥離するが、徐々に引き離しても全く剥離しないもの
２：徐々に引き離しても、５０％程度剥離するもの
１：徐々に引き離しても剥離するもの。
【００３９】
2016190907.tif 000003
【００４０】
実施例１〜６は、多官能アクリレート系化合物（グリセリントリアクリレート）とジアリルフタレート樹脂と組み合わせた光硬化性樹脂組成物は、比較例１（エチレンオキサイド変性トリメチロールプロパントリアクリレート）や比較例２（グリセリンプロポキシトリアクリレート）等のアルキレンオキサイド変性したアクリレートに比べて、密着性が優れており、乾燥性も同等か同等以上の乾燥性を有していた。
【産業上の利用可能性】
【００４１】
本発明の光硬化性樹脂組成物は、インキ（例えば、インクジェット印刷用インキ、フレキソ印刷用インキ、特にはフレキソ印刷用インキ）、塗料、接着剤、フォトレジスト等に使用できる。